최근 비스페놀 A(이하, ‘BPA’라고도 함)가 인체에 매우 유해한 것으로 알려지면서, BPA 폴리카보네이트의 단점인 광학적 이방성, UV 안정성 등이 개선되고 인체에 안전하면서 재생이 가능한 새로운 개념의 생물기반 및 BPA-free 폴리카보네이트 개발이 가속화 되고 있다.이러한 생물기반 폴리카보네이트는 1960년대부터 개발이 시작되었고, 생물자원인 글루코스(glucose)로부터 유래된 이소소르비드(isosorbide)를 단량체(monomer)의 주원료로 하여 폴리에스터, 폴리우레탄, 폴리카보네이트, 폴리에틸렌 등이 지속적으로 개발되고 있다. 그리고 생물기반 폴리카보네이트의 대표적 선도 기업인 일본 미쯔비시사와 테이진사 등은 상기 이소소르비드 외에 공중합 디올로서 1,4-사이클로헥산 디메탄올(CHDM)과 장쇄 지방족 디올을 각각 사용하고 있는 것으로 알려져 있다.여기서 상기 CHDM은 다음 [반응식 1]과 같이 1,4-디메틸 테레프탈레이트(DMT)를 출발물질로 사용하여 고리 포화 수소화 반응에 의해 1,4-디메틸 사이클로헥산 디카르복실레이트(DMCD)를 제조한 후, 이를 에스테르 환원 수소화 반응 시켜서 제조된다. [반응식 1]이소소르비드 함유 폴리카보네이트 경우, 이소소르비드의 단단한 분자 구조로 인해서 BPA 폴리카보네이트와 거의 대등한 내열성을 가지며, 동시에 폴리메틸 메타크릴레이트(PMMA)와 거의 동등한 수준으로 낮은 굴절률과 높은 투명성을 나타내기 때문에 이소소르비드와의 공중합에 사용되는 디올의 선택이 매우 중요한데, 이처럼 고내열, 고투명의 고분자 특성을 만족시켜 주기 위해서는 지환식(alicyclic) 구조를 포함하는 디올을 사용하는 것이 매우 효과적이다.상기 [반응식 1]에서 반응 중간체인 DMCD 역시 분자 중심에 지환식 구조를 가지고 있기 때문에 이를 고분자 사슬에 도입할 경우 고분자의 UV 안정성과 내후성이 향상되고, 분자 구조 내 유연성과 경도의 독특한 결합으로 인해 광택 유지도, 황변 억제력, 가수분해 안정성, 내부식성 및 내화학성 등이 우수해지는 효과를 나타낸다.그러나 폴리카보네이트는 대체로 폴리에스테르에 비해 높은 내열도와 우수한 기계적 물성을 가지는 반면, 내화학성, 잔류 응력, 성형 사이클 타임은 폴리에스테르에 비해 상대적으로 불량하다. 따라서 단일 사슬 내에 카보네이트와 에스테르 결합으로 이루어진 폴리카보네이트 에스테르나 폴리에스테르 카보네이트는 폴리카보네이트와 폴리에스테르의 특성을 모두 보유하게 되는 장점이 있다.그리고 에스테르 결합 생성 단량체인 디에시드(diacid) 혹은 디에스테르(diester)를 폴리카보네이트 용융 축중합에 직접 사용하기 위해서는 폴리카보네이트 단량체인 디올과 카보네이트의 결합 반응속도와 대등한 반응성을 지닌 화합물이 필요하다. 또한 디올과 트랜스 에스테르화 반응(trans-esterification)에 의해 발생되는 부산물의 재활용 등을 감안하면 페놀이 부산물로 발생될 수 있는 작용기를 가진 화합물이 필요하다. 따라서 폴리카보네이트 용융 축중합 단량체 원료로서 1,4-사이클로헥산 디카르복실산(CHDA)와 페놀과의 에스테르화 반응에 의해 1,4-디페닐 사이클로헥산 디카르복실레이트(DPCD)를 합성할 필요가 있다.종래에 알려진 DPCD의 제조방법을 살펴보면, 먼저 프랑스 특허 FR 1386349(22.01.1965; CHEMISCHE WERKE WITTEN GMBH)에서는 틴 스테아레이트(tin stearate) 촉매 하에서 DMCD와 페놀을 당량비로 사용하여 트랜스 에스테르화 반응(trans-esterification)에 의해 DPCD를 합성하고 있다. 그러나 이 방법은 페놀을 환류 시키면서 생성되는 부산물인 메틸알코올을 제거하기 위하여 236℃의 고온이 필요하기 때문에 대량생산을 위한 합성법으로 적용하기에는 적합하지 않다.또한 국제 공개특허 WO 2015/012619(29.01.2015)에 의하면, CHDA와 페놀을 1 : 2의 당량비로 사용하고 촉매로서 Zn(OAc)2나 TsOH H2O를 사용하여 200℃로 가열하고, 부산물인 물을 제거하면서 반응을 완결한 후 페놀을 감압 증류로 제거하고 남은 잔사에 물을 투입하여 DPCD를 합성하고 있다. 그러나 이 방법 역시 200℃의 고온으로 가열하고 부산물인 물을 제거하여만 하는 합성법으로 산업적으로 대량생산하기에는 어려움이 있다.
이 문장들은 임의의 순서로 섞여 있습니다. 모든 문장을 활용하여 원본 단락의 순서와 내용을 올바른 순서로 재구성하세요.
#문장 리스트: ['최근 비스페놀 A(이하, ‘BPA’라고도 함)가 인체에 매우 유해한 것으로 알려지면서, BPA 폴리카보네이트의 단점인 광학적 이방성, UV 안정성 등이 개선되고 인체에 안전하면서 재생이 가능한 새로운 개념의 생물기반 및 BPA-free 폴리카보네이트 개발이 가속화 되고 있다.이러한 생물기반 폴리카보네이트는 1960년대부터 개발이 시작되었고, 생물자원인 글루코스(glucose)로부터 유래된 이소소르비드(isosorbide)를 단량체(monomer)의 주원료로 하여 폴리에스터, 폴리우레탄, 폴리카보네이트, 폴리에틸렌 등이 지속적으로 개발되고 있다.', '그리고 생물기반 폴리카보네이트의 대표적 선도 기업인 일본 미쯔비시사와 테이진사 등은 상기 이소소르비드 외에 공중합 디올로서 1,4-사이클로헥산 디메탄올(CHDM)과 장쇄 지방족 디올을 각각 사용하고 있는 것으로 알려져 있다.여기서 상기 CHDM은 다음 [반응식 1]과 같이 1,4-디메틸 테레프탈레이트(DMT)를 출발물질로 사용하여 고리 포화 수소화 반응에 의해 1,4-디메틸 사이클로헥산 디카르복실레이트(DMCD)를 제조한 후, 이를 에스테르 환원 수소화 반응 시켜서 제조된다.', '그러나 이 방법 역시 200℃의 고온으로 가열하고 부산물인 물을 제거하여만 하는 합성법으로 산업적으로 대량생산하기에는 어려움이 있다.', '또한 디올과 트랜스 에스테르화 반응(trans-esterification)에 의해 발생되는 부산물의 재활용 등을 감안하면 페놀이 부산물로 발생될 수 있는 작용기를 가진 화합물이 필요하다.', '[반응식 1]이소소르비드 함유 폴리카보네이트 경우, 이소소르비드의 단단한 분자 구조로 인해서 BPA 폴리카보네이트와 거의 대등한 내열성을 가지며, 동시에 폴리메틸 메타크릴레이트(PMMA)와 거의 동등한 수준으로 낮은 굴절률과 높은 투명성을 나타내기 때문에 이소소르비드와의 공중합에 사용되는 디올의 선택이 매우 중요한데, 이처럼 고내열, 고투명의 고분자 특성을 만족시켜 주기 위해서는 지환식(alicyclic) 구조를 포함하는 디올을 사용하는 것이 매우 효과적이다.상기 [반응식 1]에서 반응 중간체인 DMCD 역시 분자 중심에 지환식 구조를 가지고 있기 때문에 이를 고분자 사슬에 도입할 경우 고분자의 UV 안정성과 내후성이 향상되고, 분자 구조 내 유연성과 경도의 독특한 결합으로 인해 광택 유지도, 황변 억제력, 가수분해 안정성, 내부식성 및 내화학성 등이 우수해지는 효과를 나타낸다.그러나 폴리카보네이트는 대체로 폴리에스테르에 비해 높은 내열도와 우수한 기계적 물성을 가지는 반면, 내화학성, 잔류 응력, 성형 사이클 타임은 폴리에스테르에 비해 상대적으로 불량하다.', '따라서 폴리카보네이트 용융 축중합 단량체 원료로서 1,4-사이클로헥산 디카르복실산(CHDA)와 페놀과의 에스테르화 반응에 의해 1,4-디페닐 사이클로헥산 디카르복실레이트(DPCD)를 합성할 필요가 있다.종래에 알려진 DPCD의 제조방법을 살펴보면, 먼저 프랑스 특허 FR 1386349(22.01.1965; CHEMISCHE WERKE WITTEN GMBH)에서는 틴 스테아레이트(tin stearate) 촉매 하에서 DMCD와 페놀을 당량비로 사용하여 트랜스 에스테르화 반응(trans-esterification)에 의해 DPCD를 합성하고 있다.', '따라서 단일 사슬 내에 카보네이트와 에스테르 결합으로 이루어진 폴리카보네이트 에스테르나 폴리에스테르 카보네이트는 폴리카보네이트와 폴리에스테르의 특성을 모두 보유하게 되는 장점이 있다.그리고 에스테르 결합 생성 단량체인 디에시드(diacid) 혹은 디에스테르(diester)를 폴리카보네이트 용융 축중합에 직접 사용하기 위해서는 폴리카보네이트 단량체인 디올과 카보네이트의 결합 반응속도와 대등한 반응성을 지닌 화합물이 필요하다.', '그러나 이 방법은 페놀을 환류 시키면서 생성되는 부산물인 메틸알코올을 제거하기 위하여 236℃의 고온이 필요하기 때문에 대량생산을 위한 합성법으로 적용하기에는 적합하지 않다.또한 국제 공개특허 WO 2015/012619(29.01.2015)에 의하면, CHDA와 페놀을 1 : 2의 당량비로 사용하고 촉매로서 Zn(OAc)2나 TsOH H2O를 사용하여 200℃로 가열하고, 부산물인 물을 제거하면서 반응을 완결한 후 페놀을 감압 증류로 제거하고 남은 잔사에 물을 투입하여 DPCD를 합성하고 있다.']